(57)【要約】【目的】  封止中に発生する不純物の発光部内への混入を除去した片口放電灯の製造方法。【解決手段】(a)発光部(3)を形成すると共に発光部(3)の基部にてその内面間に間隙(H)が形成される状態で該発光部(3)の連続部分(R)が扁平状に形成された封体(10)を形成する工程、(b)マウント(M)を該発光部(3)内に配設し、電極(1)(2)の給電部(4)(5)を封体(10)内に仮止めする工程、(c)扁平連続部分(R)の一部の封止により給電部(4)(5)を一次封止部(6)(7)に封止し且つ発光部(3)に連通する充填物供給通孔(8)を形成する工程、(d)充填物供給通孔(8)から発光部(3)内に必要充填物(11)を充填する工程、(e)  填物供給通孔(8)の少なくとも一部を閉塞する工程、  とで構成されていることを特徴とする。【選択図】    図１１
2005293947.tif 000002
【特許請求の範囲】
【請求項１】
(a)  ガラス管を加工して、ガラス管の先端に発光部となる空間部を形成すると共に該空間部の基部側にてその内面間に間隙が形成される状態で該空間部の連続部分が扁平状に形成された封体を形成する工程、
(b)  並設されている一対の電極とこれらに連続した給電部とで構成されたマウントを封体内に挿入し、前記一対の電極を該空間部内に配設し、電極に接続された給電部にて前記封体内に前記マウントを仮止めする工程、
(c)  前記扁平連続部分を加熱した後、扁平連続部分の一部を封止して前記給電部を一次封止部内に封止すると共に１次封止部に沿って該空間部に連通する充填物供給通孔を形成する工程、
(d)  充填物供給通孔から該空間部内に必要充填物を充填する工程、
(e)  充填物供給通孔の少なくとも一部を閉塞する二次封止工程、
とで構成されている片口放電灯の製造方法。
【請求項２】
(a)  ガラス管を加工して、ガラス管の先端に発光部となる空間部を形成すると共に該空間部の基部側にてその内面間に間隙が形成される状態で該空間部の連続部分が扁平状に形成された封体を形成する工程、
(b-1)  並設されている一対の電極とこれらに連続した給電部とで構成されたマウントを封体内に挿入し、前記一対の電極を該空間部内に配設し、電極に接続された給電部にて前記封体内に前記マウントを仮止めする工程と、
(b-2)  該空間部に必要充填物を充填する工程、
(c)  該空間部を冷却しつつ該扁平連続部分を加熱・閉塞して発光部を形成する工程、
とで構成されている片口放電灯の製造方法。
【請求項３】
(a)  ガラス管を加工して、ガラス管の先端に発光部となる空間部を形成すると共に該空間部の基部側にてその内面間に間隙が形成される状態で該空間部の連続部分が扁平状に形成された封体を形成する工程、
(b)  並設されている一対の電極とこれらに連続した給電部とで構成されたマウントを封体内に挿入し、前記一対の電極を該空間部内に配設し、電極に接続された給電部にて前記封体内に前記マウントを仮止めする工程、
(c)  前記扁平連続部分を加熱した後、扁平連続部分の一部を封止して前記給電部を一次封止部内に封止すると共に１次封止部に沿って該空間部に連通する充填物供給通孔を形成する工程、
(d)  充填物供給通孔から該空間部内に必要充填物を充填する工程、
(e)  該空間部の反対側に位置する封体の根元を封切する工程、
(f)  充填物供給通孔の少なくとも一部を閉塞する二次封止工程、
とで構成されている片口放電灯の製造方法。
【請求項４】
(a)  ガラス管を加工して、ガラス管の先端に発光部となる空間部を形成すると共に該空間部の基部側にてその内面間に間隙が形成される状態で該空間部の連続部分が扁平状に形成された封体を形成する工程、
(b-1)  並設されている一対の電極とこれらに連続した給電部とで構成されたマウントを封体内に挿入し、前記一対の電極を該空間部内に配設し、電極に接続された給電部にて前記封体内に前記マウントを仮止めする工程と、
(b-2)  該空間部に必要充填物を充填する工程、
(c)  該空間部の反対側に位置する封体の根元を封切する工程、
(d)  該空間部を冷却しつつ該扁平連続部分を加熱・閉塞する工程、
とで構成されている片口放電灯の製造方法。
【請求項５】
封体内に電極を仮止めした後、前記電極に連なる給電部の電極基部に一致する扁平連続部分の一致部分を加熱して給電部の電極基部を扁平連続部分の一致部分内に埋設・仮固定する工程を更に追加することを特徴とする請求項１〜４の何れかに記載の片口放電灯の製造方法。
【請求項６】
2次封止において、2次封止部が発光部の曲率と一致して形成されていることを特徴とする請求項１〜５の何れかに記載の片口放電灯の製造方法。
【請求項７】
ガラス管の先端に発光部となる空間部が形成され、該空間部の基部側にてその内面間に間隙が形成される状態で該空間部の連続部分が扁平状に形成されていることを特徴とする封体。
【請求項８】
請求項１〜６のいずれかに記載の方法よって形成されたことを特徴とする片口放電灯。
【発明の詳細な説明】
【技術分野】
【０００１】
本発明は、新規な片口放電灯、特に超小型片口放電灯の最適製造方法に関する。
【背景技術】
【０００２】
片口放電灯は従来、次のような方法により製造されていた。
(a)  頂点が半球状に形成され、他端が開口している封体を用い、半球状の頂点に排気管を接続し、
(b)  一対の電極が並設されている電極マウントを封体内に挿入し、前記一対の電極を半球状の頂点部分内に配置し、電極マウントの給電部を封体内に弾接させて電極マウントを封体内に仮止めし、
(c)  アルゴンガス等の不活性ガスを流しつつ半球状の頂点部分を中空の回転楕円体状に形成して、この部分を一対の電極が並設された状態の発光部とすると共に発光部の基部側部分を封止し、電極マウントの給電部を構成する金属箔をこの封止部に埋設し、
(d)  前記排気管を利用して必要充填物(水銀や沃化物)を封入し、発光部内にキセノンガスを封入した後、排気管の根本を封切するという方法が一般的に用いられていた。
【０００３】
このような排気管を利用して製造された片口放電灯は、(1)点灯中の発光部内の高圧(場合においては６０気圧以上)により、最も残留ひずみの大きい排気管の接続部分から破裂することがある、(2)排気管の封切り部分の肉厚が不均一であるため、ここから出てくる光に歪みが発生し、精密光学設計に基づいて設計された光学機器の光源として不適切なものとなる、(3)また、前記肉厚の不均一により、光の焦点に乱れが生じ光の利用率が下がる、などの不都合があった。
【０００４】
片口放電灯に対する要求の高度化に伴い、前記不都合の解消が片口放電灯に求められ、ついに、排気管を使用しない所謂チップレス片口放電灯の製造方法が発明された(オスラム特許；特開平２−１８６５３０号公報)。この方法は、
(a)  一端閉塞、他端開放の管状封体に一対の電極が並設された電極マウントを挿入し、発光部となる閉塞端に一対の電極を並設・配置して、電極マウントの給電部に取り付けられている仮止め部材を封体内に弾接させて仮止めし、
(b)  前記発光部となる閉塞端内に水銀や沃化物等の必要充填物を充填し、
(c)  発光部を液体窒素などで冷却しつつ封止部分となる発光部の基部側全体を強熱・軟化させ、
(d)  前記発光部が回転楕円状となるように形成すると共に発光部に隣接する封止部内に給電部の一部を構成する金属箔を埋設するというものである。
【０００５】
【特許文献１】特開平２−１８６５３０号公報(オスラム特許)
【０００６】
これにより、従来、問題となっていた排気管封切跡の肉厚不同部分(この部分は最大歪み部分でもある)の解消が図られたが、最近では、精密光学機器の劇的な進化により前記方法で製造されたチップレス片口放電灯の性能では到底対処しきれなくなってきた。即ち、最近の精密光学機器は光源の更なる小型化と点光源化、長寿命化が要求されており、従来のチップレス片口放電灯では、製造中に発光部内に不純物が入り込み(理由は後述)、これが発光部の黒化現象やランプ破裂の原因となり、またランプ寿命を低下させていたという問題点や、更には発光部内に充填される水銀量や沃化物の量のばらつきが大きかったため、ランプの明るさにばらつきがあったなど様々な問題点が精密光学機器の能性能向上とともに浮かび上がってきた。
【０００７】
特に、放電灯の点光源化による小型化は必然的に発光部の小容積化となって現れ、前述の不純物や充填物のばらつきなどはランプ性能に大きく影響を与え、これら不安定要因の除去がチップレス片口放電灯の小型化・点光源化に大きな障害となっていることが認識されるに至った。
【発明の開示】
【発明が解決しようとする課題】
【０００８】
本発明はかかる従来の問題点に鑑みてなされたもので、特に前記不安定要因中、製造中の不純物の発光部内への混入を極力除去することができる方法の開発をその課題とする。
【課題を解決するための手段】
【０００９】
「請求項１」に記載の片口放電灯(A)の第１製造方法は、
(a)  ガラス管(10a)を加工して、ガラス管(10a)の先端に発光部(3)となる空間部(3a)を形成すると共に該空間部(3a)の基部側にてその内面間に間隙(H)が形成される状態で該空間部(3a)の連続部分(R)が扁平状に形成された封体(10)を形成する工程、
(b)  並設されている一対の電極(1)(2)並びにこれらに接続された給電部(4)(5)とで構成されたマウント(M)を封体(10)内に挿入し、前記一対の電極(1)(2)を該空間部(3a)内に配設し、電極(1)(2)に接続された給電部(4)(5)にて前記封体(10)内に前記マウント(M)を仮止めする工程、
(c)  前記扁平連続部分(R)を加熱した後、扁平連続部分(R)の一部を封止して前記給電部(4)(5)を一次封止部内に封止すると共に１次封止部(6)(7)に沿って該空間部(3a)に連通する充填物供給通孔(8)を形成する工程、
(d)  充填物供給通孔(8)から該空間部(3a)内に必要充填物(11)を充填する工程、
(e)  充填物供給通孔(8)の少なくとも一部を閉塞する工程、
とで構成されていることを特徴とする。
【００１０】
「請求項２」に記載の片口放電灯(A)の第２製造方法は、
(a)  ガラス管(10a)を加工して、ガラス管(10a)の先端に発光部(3)となる空間部(3a)を形成すると共に該空間部(3a)の基部側にてその内面間に間隙(H)が形成される状態で該空間部(3a)の連続部分(R)が扁平状に形成された封体(10)を形成する工程、
(b-1)  並設されている一対の電極(1)(2)並びにこれらに接続された給電部(4)(5)とで構成されたマウント(M)を封体(10)内に挿入し、前記一対の電極(1)(2)を該空間部(3a)内に配設し、電極(1)(2)に接続された給電部(4)(5)にて前記封体(10)内に前記マウント(M)を仮止めする工程と、
(b-2)  該空間部(3a)に必要充填物(11)を充填する工程、
(c)  該空間部(3a)を冷却しつつ該扁平連続部分(R)を加熱・閉塞して発光部(3)を形成する工程、
とで構成されていることを特徴とする。
【００１１】
「請求項３」に記載の片口放電灯(A)の第３製造方法は、第１製造方法の変形例で、
(a)  ガラス管(10a)を加工して、ガラス管(10a)の先端に発光部(3)となる空間部(3a)を形成すると共に該空間部(3a)の基部側にてその内面間に間隙(H)が形成される状態で該空間部(3a)の連続部分(R)が扁平状に形成された封体(10)を形成する工程、
(b)  並設されている一対の電極(1)(2)並びにこれらに接続された給電部(4)(5)とで構成されたマウント(M)を封体(10)内に挿入し、前記一対の電極(1)(2)を該空間部(3a)内に配設し、電極(1)(2)に接続された給電部(4)(5)にて前記封体(10)内に前記マウント(M)を仮止めする工程、
(c)  前記扁平連続部分(R)を加熱した後、扁平連続部分(R)の一部を封止して前記給電部(4)(5)を一次封止部(6)(7)内に封止すると共に１次封止部(6)(7)に沿って該空間部(3a)に連通する充填物供給通孔(8)を形成する工程、
(d)  充填物供給通孔(8)から発光部内に必要充填物(11)を充填する工程、
(e)  空間部(3a)の反対側に位置する封体(10)の根元(10b)を封切する工程、
(f)  充填物供給通孔(8)の少なくとも一部を閉塞する工程、
とで構成されていることを特徴とする。
【００１２】
「請求項４」に記載の片口放電灯(A)の第４製造方法は、第２製造方法の変形例で、
(a)  ガラス管(10a)を加工して、ガラス管(10a)の先端に発光部(3)となる空間部(3a)を形成すると共に該空間部(3a)の基部側にてその内面間に間隙(H)が形成される状態で該空間部(3a)の連続部分(R)が扁平状に形成された封体(10)を形成する工程、
(b-1)  並設されている一対の電極(1)(2)並びにこれらに接続された給電部(4)(5)とで構成されたマウント(M)を封体(10)内に挿入し、前記一対の電極(1)(2)を該空間部(3a)内に配設し、電極(1)(2)に接続された給電部(4)(5)にて前記封体(10)内に前記マウント(M)を仮止めする工程と、
(b-2)  該空間部(3a)に必要充填物(11)を充填する工程、
(c)  該空間部(3a)の反対側に位置する封体(10)の根元(10b)を封切する工程、
(d)  該空間部(3a)を冷却しつつ該扁平連続部分(R)を加熱・閉塞する工程、
とで構成されていることを特徴とする。
【００１３】
以下上記メリットを従来例との関係において説明する。従来例で説明したチップレス片口放電灯の製造方法では、充填物を封体に充填し、更にキセノンガスを封入した後、発光部の基部側を封止する場合、封体の円筒形の封止部分全体を外周から強熱して当該部分を軟化させ、軟化部分をピンチシールして封止を行うものであるが、封止部分全体が軟化するまで加熱するには封体である石英ガラスの軟化点以上の温度で長時間、広範囲にわたって加熱することが必要である。換言すれば、円管状から圧潰封止[＝ピンチシール]するにはかなり広範囲に軟化させる必要がある。この加熱により石英ガラスの一部が分解し、多量の酸素が封体内部に放出され或いはＯＨ基が封体の内表面に滲み出てくる。また、封体内に仮止めされているタングステン製の電極やモリブデン製の給電部も同じ温度に加熱されるので、これら金属部分に吸蔵されていたガスも封体内に放出される。
【００１４】
これら不純物ガスの一部は前述の封止作業において発光部内に閉じこめられ、従来例で説明したような黒化現象やランプ破裂の原因となる。特に、チップレス片口放電灯が超小型化し、発光部の内容積が小さくなるに伴い、混入不純物による悪影響が当然顕著になる。
【００１５】
これに対して前述のように本発明では、請求項１又は３における扁平状連続部分(R)の１次封止時或いは請求項２又は４におけるこの部分(R)の加熱・閉塞による全体封止の封止時間が従来のような円形ガラス管を封止する場合に比べて大幅に短縮することができる。その結果、連続部分(R)の強熱による連続部分(R)からの不純物或いは分解生成物の発光部(3)内への混入が極力抑制されることになる。
【００１６】
また、請求項１又は３において、充填物供給通孔(8)による空間部(3a)のウォッシングの後に実行される発光部(3)の最終的封止は、充填物供給通孔(8)の一部で極く僅かな部分である２次封止部(9)であり、最終封止時間を大幅に短縮することができる。従って、最終封止における封体(10)や、電極(1)(2)や給電部(4)(5)にて構成される金属マウント(M)から放出される不純物の量が大幅に減少し、発光部(3)内の不純物の混入が大幅に減少することになる。特に、この場合、前述の１次封止に加えて極く僅かな部分の２次封止を行うようにすることで、加熱による悪影響を最小限に縮減することができる。
【００１７】
なお、請求項２，４の(b-1)、(b-2)工程はいずれを先にしてもよい。
【００１８】
「請求項５」は更に請求項１〜４の変形で、封体(10)内に電極(1)(2)を仮止めした後、前記電極(1)(2)に連なる給電部(4)(5)の電極基部(K1)(K2)に一致する扁平連続部分(R)の一致部分(R1)(R2)を加熱して給電部(4)(5)の電極基部(K1)(K2)を扁平連続部分(R)の一致部分(R1)(R2)内に埋設・仮固定する工程を更に追加することを特徴とする。
【００１９】
ここでの特徴は、前述の特徴に加えて「電極基部(K1)(K2)」を扁平連続部分(R)の一致部分(R1)(R2)内に埋設・仮固定する工程が追加される点にある。このようにすると扁平連続部分(R)のピンチシールに先立って電極基部(K1)(K2)が仮固定されるので、扁平連続部分(R)のピンチシールを行ったとしてもその時の押圧力による電極位置の位置ずれを生じない。従って、電極(1)(2)を固定しておく石英ブリッジのようなものは不要となる。
【００２０】
請求項５は請求項１〜４の何れかに記載の片口放電灯の製造方法の限定に関し「封体(10)内に電極(1)(2)を仮止めした後、前記電極(1)(2)に連なる給電部(4)(5)の電極基部(K1)(K2)に一致する扁平連続部分(R)の一致部分を加熱して給電部(4)(5)の電極基部(K1)(K2)を扁平連続部分(R)の一致部分内に埋設・仮固定する工程を更に追加する」ことを特徴とする。
【００２１】
請求項６は請求項１〜５の何れかに記載の片口放電灯の製造方法の更なる限定で「2次封止において、2次封止部(9)が発光部(3)の曲率と一致して形成されている」ことを特徴とする。
【００２２】
請求項７は、請求項１〜４に使用される封体(10)に関し、「ガラス管(10a)の先端に発光部(3)となる空間部(3a)が形成され、該空間部(3a)の基部側にてその内面間に間隙(H)が形成される状態で該空間部(3a)の連続部分(R)が扁平状に形成されている」ことを特徴とする。
【００２３】
なお、上記方法において、一次封止後、充填物供給通孔(8)を通じてウォッシング(発光部(3)となる部分の加熱しつつ充填物供給通孔(8)を通じて空間部(3a)に窒素やアルゴンガスなどの不活性ガスを給排気し、空間部(3a)内を浄化すること)を行うことにより、一次封止により発生した不純物の空間部(3a)からの除去が可能となる。
【００２４】
また、上記方法において、充填物供給通孔(8)の閉塞により発光部(3)の形成を行う場合、最終加熱部分が極く限定された微小領域となるので、最終封止加熱による不純物の発光部(3)内への混入が極めて限定されたものとなる。一方、充填物供給通孔(8)を形成せず、扁平連続部分(R)全体を加熱して封止を行う場合、空間部(3a)のウォッシングが出来ないので、前述の場合より不純物の発光部(3)内への混入量が若干増加する。ただし、扁平連続部分(R)が存在するので、円筒形の封体(10)を加熱してピンチシールにより封止する場合に比べて加熱時間が短くなるので、発光部(3)内への不純物の混入量は少なくなる。
【００２５】
なお、扁平連続部分(R)に形成される間隙(H)は外部リード棒(4b)(5b)よりも若干大きい幅に形成されている。間隙(H)の断面形状は図３のように長円形でもよいし、長円形の中央に中空円筒が形成されたような形状、或いは細い円管状の排気管(8a)を接続してもよい。
【００２６】
「請求項６」は、「２次封止において、２次封止部(9)が発光部(3)の曲率と一致して形成されている」ことを特徴とするもので、このようになっておれば、発光部(3)内において、冷却点が発生せず、ランプ特性を一定に保つことができる。
【発明の効果】
【００２７】
本発明によれば、発光部となる空間部分の連続部分(この部分が封止部となる)が予め扁平に押し潰された状態となっているので、この扁平状連続部分の一部分(金属箔の埋設部分となる一次封止部)或いはその全部を押し潰して1次封止或いは全体封止をする距離はわずか(H)だけであり、従来のような円管を押し潰す場合に比べて簡単にピンチシールすることができ、加熱時間を大幅に短縮することができる。したがって、高温・長時間に起因して発生する不純物や分解物質の発光部の混入が抑制され、超高圧放電灯の品質向上に大きく寄与することになる。
【００２８】
これに加えて充填物供給通孔を形成する１次封止を行う場合、充填物供給通孔を通じて発光部内の不純物除去クリーニングを行った後、細い充填物供給通孔の少なくともその一部を封止・閉塞するだけであるから、この２次封止は短時間に完了し、２次封止における不純物の発生を大幅に抑制することができる。その結果、発光部内に混入する不純物の更なる大幅抑制が可能となり、発光部の黒化、ランプ破裂やこれに伴う短寿命化など解消することができる。
【００２９】
結論的に言えば、本発明の大きな特徴は、前述のように不純物の発光部内での混入が大幅に抑制されるので、発光部内容積の非常に小さい超小型片口放電灯の大量生産への道を切り開いたことである。
【００３０】
なお、２次封止部を発光部の基部側形状に合わせて形成することで、発光部の基部側形状を滑らかな曲面とすることができ、低温部の発生を解消することができる。
【００３１】
また、給電部(4)(5)の電極基部(K1)(K2)を扁平連続部分(R)の一致部分(R1)(R2)内に埋設・仮固定する場合、扁平連続部分(R)のピンチシール時の押圧力による電極位置の位置ずれを生じない。
【発明を実施するための最良の形態】
【００３２】
以下、本発明を図示実施例に従って順次説明する。図１１は本発明にかかる片口放電灯(A)の第１実施例の断面図である。封体(10)には先端部分に回転楕円形又は球形或いはその類似形状の発光部(3)が形成され、前記発光部(3)の基部側に発光部(3)に沿って１次封止部(6)(7)が形成され、前記１次封止部(6)(7)に沿って設けられ、前記発光部(3)に連通していた充填物供給通孔(8)に２次封止部(9)が形成されている。
【００３３】
給電部(4)(5)は、モリブデン金属箔(4a)(5a)とこれに一端がスポット溶接されているモリブデン製の外部リード棒(4b)(5b)とで構成されており、金属箔(4a)(5a)の他端に一対のタングステン製の電極(1)(2)がスポット溶接されている。そして、この一対の電極(1)(2)が発光部(3)の内部に並設され、電極(1)(2)に接続されている金属箔(4a)(5a)とその基部が前記１次封止部(6)(7)にそれぞれ埋設されている。なお、前記外部リード棒(4b)(5b)は、図４に示すようにＵ字状に曲成された外部リード用部材(13)を封止後、不要部分を切除して形成される。また、ここで用いられる電極(1)(2)は図４からわかるように略Ｌ字状となっており、その折曲端部(1a)(2a)の先端が互いに対向し、電極基部(1b)(2b)が互いに平行となるように配置されるようになっている。
【００３４】
充填物供給通孔(8)は本実施例(図５〜11、16〜18)では１次封止部(6)(7)の間に形成されており、２次封止部(9)が形成される前は、発光部(3)に連通しており、後述するように発光部(3)となる空間部(3a)のウォッシング後、ここから必要充填物(11)やキセノンガス単体或いはこれを始めとする他の必要充填ガスの充填が行われる。これらが行われた後、充填物供給通孔(8)のいずれかの箇所で２次封止が行われる。図の実施例では、発光部(3)の基部側に沿って２次封止が行われ、発光部(3)が回転楕円体近似形状(勿論、発光部(3)の形状は回転楕円体近似形状に限られるものでなく、球形のようなものでもよい)となるように形成されている。また、２次封止は発光部(3)の基部に沿って形成される必要はなく、充填物供給通孔(8)が閉塞されれば足るので、充填物供給通孔(8)のいずれの箇所或いは全体を閉塞してもよいが、発光部(3)に低温部分を形成しないという前述した理由により、発光部(3)の基部に沿って形成することが好ましい。
【００３５】
また、図１５は充填物供給通孔(8)を形成せず、連続部分(R)全体を加熱封止した例である。
【００３６】
次に、本発明の製造手順の一例を図面に従って説明する。図１、２は本発明に共通して使用される封体(10)の製造手順の図面で、石英ガラス直管(10a)を回転させつつその中央部分を加熱して軟化させ、続いて図２のように軟化部分にローラ(20)を押圧して次第に縮径させ、中央から切断して、一端が半球状(この部分が発光部(3)となる空間部(3a)である。)に形成され、他端が開口している封体(10)を形成する。続いて、該空間部(3a)の基部側を加熱・軟化させて当該軟化部分を両側から金型(図示せず)にて押圧し、その内面間に間隙(H)が形成される状態で前記空間部(3a)の連続部分(R)が扁平状になるように形成する。間隙(H)の幅や長さ(スペース)は、マウント(M)の電極(1)(2)やこれに続く金属箔(4a)(5a)が通過でき、且つシールにより埋設できる大きさに形成されている。
【００３７】
続いて、略Ｕ形に曲成された外部リード用部材(13)の両端にスポット溶接された金属箔(4a)(5a)及びこの金属箔(4a)(5a)の他端にスポット溶接された電極(1)(2)とで構成された電極マウント(M)を封体(10)に挿入し、一対の電極(1)(2)を封体(10)の閉塞球状端部内に並設させ且つ封体(10)の内径より若干幅広に形成された外部リード用部材(13)を封体(10)の内面に弾接させて電極マウント(M)を封体(10)内に仮止めする。ここで、前記電極(1)(2)は空間部(3a)内に平行して配置され、金属箔(4a)(5a)は扁平状連続部分(R)の間に間隙(H)内に位置する。
【００３８】
このように電極マウント(M)が装着されると、封体(10)の開口端が排気台(30)に装着され、０リング(31)により気密状に保持される。続いて排気台(30)により真空引きが行われ封体(10)内が高真空にされた後、アルゴンガス等の不活性ガスが封入され、１,０００℃〜１,０５０℃の温度で必要箇所が所定時間(約１５秒程度)加熱される。この間、封体(10)の内部の清浄化のためのアルゴンガスの排気→真空引き→アルゴンガスの封入→アルゴンガスの排気・・・工程(所謂ウォッシング或いはフラッシング工程)が複数回繰り返され、このフラッシングにより金属製の電極マウント(M)や石英ガラス製封体(10)から封体(10)内に放出された不純物を封体(10)から完全に除去する。
【００３９】
その後、金属箔(4a)(5a)に一致する扁平状連続部分(R)を強熱し、この部分を２,１００℃以上の温度まで上昇させる。この時点で封体(10)内のアルゴンガス圧は加熱膨張した状態で約１気圧となるように封入ガス圧が設定される。
【００４０】
封止部分(F)の温度が所定温度に到達し、加熱部分が軟化状態となるとアルゴンガスを封体(10)に追加封入し、これと同時或いはこの直後に充填物供給通孔(8)形成用の溝(42)(43)がそれぞれ形成されている雌雄一対のピンチャ(40)(41)で軟化封止部分をピンチングする。この図が図５〜７で、前記軟化封止部分は溝(42)(43)以外の部分[この部分を１次ピンチング部(44)とする]で押圧され、溝(42)(43)に一致する部分を残して１次封止がなされ、この１次封止により１次封止部(6)(7)内に金属箔(4a)(5a)とその基部が埋設される。そして、前述のように追加封入アルゴンガスの圧力によりピンチング時の押圧力に抗して溝(42)(43)に一致する部分が押し潰されず、発光部(3)に連通する充填物供給通孔(8)として封止部分に残留する。換言すれば、１次封止により形成された発光部(3)は充填物供給通孔(8)により外部と連通しているということである。
【００４１】
そして、この１次封止時にも所定時間の強熱加熱が封止部分に加えられるため、前述同様、封止部分や金属電極マウント(M)から不純物が封体(10)内に放出されるが、予め封止部分が扁平に押し潰された状態となっているので、この扁平状連続部分(R)の一部分を押し潰して1次封止する距離はわずか(H)だけであり、従来のような円管を押し潰す場合に比べて簡単にピンチシールすることができ、加熱時間を大幅に短縮することができる。なお、発光部(3)が前述のように充填物供給通孔(8)により外部と連通しているので、一次封止後のフラッシングにより一次封止中に発生し、発光部(3)内に侵入した不純物を充填物供給通孔(8)により完全に除去することができる。
【００４２】
なお、前記１次封止時及びこのフラッシング工程中、発光部(3)は１,０００℃以上で封体(10)を構成する石英ガラスが軟化しない温度に加熱される。発光部(3)の加熱温度が低温である場合、封止部分(F)や金属電極マウント(M)から放出された不純物が発光部(3)に吸蔵・蓄積され、製品化後の黒化、ランプ破裂あるいは短寿命等の欠陥の原因となる。換言すれば、１次封止時及びフラッシング工程中、発光部(3)の温度をある程度高温に保っておき、発光部(3)自体の分解は発生しないが、封止部分(F)や金属電極マウント(M)からの放出不純物の吸蔵も行わない状態を保っておくことが本発明の重要なポイントである。
【００４３】
このようにして１次封止を行った後、充填物供給通孔(8)を通じて発光部(3)内に必要充填物(11)とキセノンガスのような必要封入ガスを封体(10)に封入した後、封体(10)の根本(10b)を加熱封切し取り出す(図１２)。
【００４４】
この半製品(B)の発光部(3)を図１６、１７に示すように、遮蔽板(50)から外に突き出させ、発光部(3)をたとえば窒素ガスを吹きつけて冷却しつつ、充填物供給通孔(8)の一部を細いバーナ(60)から噴出させたたとえば酸水素炎のようなバーナ炎(61)により軟化・閉塞する(２次封止)。この２次封止時は、半製品(B)内部全体が減圧状態となっているので、軟化部分が収縮により自然と閉塞する。勿論、外部からピンのようなもので押圧し、軟化部分を押し込んで閉塞するようにしてもよい。このようにして形成された放電灯(A)が図１１である。
【００４５】
上記の別法として、前述の根本封じを行わず、この状態で前述の２次封止部(9)形成してもよい(図９、１０)。
【００４６】
いずれにせよこの２次封止は局部的加熱であるから、加熱時間はきわめて短く、従ってこの２次封止部(9)から発生する不純物は極く微量であり、従来例で示したような不純物の発光部(3)内の混入は無視できる程度である。この２次封止部(9)の封止長さは点灯時にこの２次封止部(9)が発光部(3)内のガス膨張による圧力増大に耐えるだけの長さで足り、一般的には２ｍｍ程度である。最後に封体(10)と電極マウント(M)の不要部分を切除して図１１に示す完成品とする。
【００４７】
前述の場合はいずれも１次封止後、必要充填物(11)を発光部(3)となる空間部(3a)に充填し、最後に２次封止を行う方法であるが、先に必要充填物(11)を空間部(3a)に充填し、空間部(3a)を冷却しつつ扁平連続部分(R)全体を一度に封止して給電部(4)(5)の一部[一般的には金属箔(4a)(5a)]を封止部分に埋設するようにしてもよい。この場合、これ以外の手順は前述の方法と同じであるので説明を省略する(図１２〜１５)。
【００４８】
図１８は充填物供給通孔(8)の他の例で、充填物供給通孔(8)に細い円管状の排気管(8a)[これは封体(10)の一部である]が一体的に形成されており、必要充填物(11)や必要封入ガスの発光部(3)への封入はこの排気管(8a)を通じて行われ、また、２次封止前の根本封止も排気管(8a)の根元で行われることになる。それ以外の点は前述と同様である。
【００４９】
また、本発明方法において、マウント(M)を封体(10)内に仮固定した後、前記電極(1)(2)に連なる給電部(4)(5)の電極基部(K1)(K2)に一致する扁平連続部分(R)の一致部分(R1)(R2)を加熱して給電部(4)(5)の電極基部(K1)(K2)を扁平連続部分(R)の一致部分(R1)(R2)内に埋設・仮固定する工程を更に追加してもよい。
【００５０】
このようにすると扁平連続部分(R)のピンチシールに先立って電極基部(K1)(K2)が仮固定されるので、扁平連続部分(R)のピンチシールを行ったとしてもその時の押圧力による電極位置の位置ずれを生じない。従って、電極(1)(2)を固定しておく石英ブリッジのようなものは不要となる。
【産業上の利用可能性】
【００５１】
結論的に言えば、本発明の大きな特徴は、前述のように不純物の発光部内での混入が大幅に抑制されるので、発光部内容積の非常に小さい超小型片口放電灯の大量生産への道を切り開いたことである。
【図面の簡単な説明】
【００５２】
【図１】本発明に使用する石英ガラス直管の加熱状態を示す正面図。
【図２】図１で加熱された直管の軟化部分をローラで変形させている状態を示す正面図。
【図３】図２で製造された本発明の封体用一端閉塞管の断面図。
【図４】図３の封体用一端閉塞管に電極マウントを装着し、排気台に立設させた状態の断面図。
【図５】図４に封体用一端閉塞管の封止部分を１次封止した状態を示す正断面図。
【図６】図５の直角方向の断面図。
【図７】図５のＸ―Ｘ断面図
【図８】１次封止された半製品に必要充填物を充填した状態の断面図。
【図９】図８の状態で２次封止をした状態の正断面図。
【図１０】図９の直角方向の側断面図。
【図１１】本発明方法により形成された超小型片口放電灯の断面図。
【図１２】封体に必要充填物を充填した状態の断面図。
【図１３】封体の根本封切された半製品の２次封止状態を示す正断面図。
【図１４】図９の直角方向の側断面図。
【図１５】本発明方法により形成された他の超小型片口放電灯の断面図。
【図１６】封体の根本封切された半製品の２次封止状態を示す正断面図。
【図１７】図１６の直角方向の側断面図。
【図１８】図４に対応する他の実施例の断面図。
【符号の説明】
【００５３】
(1)(2)  電極
(3)  発光部
(3a)  空間部
(4)(5)  給電部
(6)(7)  １次封止部
(8)  充填物供給通孔
(9)  ２次封止部
(10)  封体
(R)  扁平状連続部分
(H)  間隙
【図１】
2005293947.tif 000003
【図２】
2005293947.tif 000004
【図３】
2005293947.tif 000005
【図４】
2005293947.tif 000006
【図５】
2005293947.tif 000007
【図６】
2005293947.tif 000008
【図７】
2005293947.tif 000009
【図８】
2005293947.tif 000010
【図９】
2005293947.tif 000011
【図１０】
2005293947.tif 000012
【図１１】
2005293947.tif 000013
【図１２】
2005293947.tif 000014
【図１３】
2005293947.tif 000015
【図１４】
2005293947.tif 000016
【図１５】
2005293947.tif 000017
【図１６】
2005293947.tif 000018
【図１７】
2005293947.tif 000019
【図１８】
2005293947.tif 000020